(57)【要約】【課題】高い撥水性と耐摩耗性を両立する。【解決手段】基材表面に規則的に配列された複数の突起部３の長手方向に垂直な断面における突起部断面において、突起部間距離をＰ、突起部高さをＨ、底部からの１μｍ上部での溝幅をＭ、及び突起部の頂点４から３μｍ底辺側に離れ、かつ底辺と平行な仮想線が、突起部断面の輪郭線によって切り取られる長さをＴとするとき、１４μｍ≦Ｍ≦９０μｍ、０．２Ｈ／Ｐ≦１．２あり、かつ１μｍ≦Ｔ≦１１ｍであるものである。これにより、凹凸形状に付着した汚れを容易に拭取ることが可能となり、高い撥水性を維持することができる。【選択図】図３
2019069546.tif 000002
【特許請求の範囲】
【請求項１】
基材表面に規則的に配列された複数の突起部を有する成形体であって、前記配列された突起部の長手方向に垂直な断面における突起部において、隣接する突起部間の距離をＰ、隣接する前記突起部間の溝の底部から頂点までの突起部高さをＨ、前記底部から所定寸法上方位置における溝幅をＭ、及び前記突起部の頂点から所定寸法下方位置における底部と平行な仮想線が、突起部断面の輪郭線によって切り取る先端幅をＴとするとき、溝幅Ｍが１４μｍ≦Ｍ≦９０μｍ、アスペクト比Ｈ／Ｐが０．２≦Ｈ／Ｐ≦１．２であり、かつ先端幅Ｔが１μｍ≦Ｔ≦１１μｍであることを特徴とする成形体。
【請求項２】
前記突起部の頂点部は円弧形状であり、前記円弧の半径をＲとするとき、前記円弧の半径Ｒが０μｍ＜Ｒ≦６μｍである請求項１に記載の成形体。
【請求項３】
前記突起部表面における液体の接触角が、１２０度以上かつ１３０度未満である請求項１または２に記載の成形体。
【請求項４】
溝幅Ｍが３０μｍ≦Ｍ≦５５μｍ、アスペクト比Ｈ／Ｐが０．２≦Ｈ／Ｐ≦１．２であり、かつ先端幅Ｔが１μｍ≦Ｔ≦８μｍとした請求項１に記載の成形体。
【請求項５】
前記円弧の半径Ｒが、０μｍ＜Ｒ≦４μｍである請求項４に記載の成形体。
【請求項６】
前記突起部表面における液体の接触角が、１３０度以上かつ１４０度未満である請求項４または５に記載の成形体。
【請求項７】
溝幅Ｍが３０μｍ≦Ｍ≦５５μｍ、アスペクト比Ｈ／Ｐが０．２≦Ｈ／Ｐ≦１．２であり、かつ先端幅Ｔが１μｍ≦Ｔ≦６μｍとした請求項１に記載の成形体。
【請求項８】
前記円弧の半径Ｒが０μｍ＜Ｒ≦２μｍである請求項７に記載の成形体。
【請求項９】
前記突起部表面における液体の接触角が、１４０度以上である請求項７または８に記載の成形体。
【請求項１０】
前記突起部高さＨが、１２μｍ≦Ｈ≦３５μｍである請求項１〜９のいずれか１項に記載の成形体。
【請求項１１】
溝幅Ｍを計測する前記底部からの上方位置が１μｍである請求項１〜１０のいずれか１項に記載の成形体。
【請求項１２】
先端幅Ｔを計測する前記突起部の頂部からの下方位置が３μｍである請求項１〜１１のいずれか１項に記載の成形体。
【発明の詳細な説明】
【技術分野】
【０００１】
本発明は、基材表面に備えた微細な凹凸形状によって撥液性を発現する成形体に関するものであり、特に、付着した汚れの拭取り性低下を抑制するための凹凸形状に関するものである。
【背景技術】
【０００２】
従来、成形体の表面に撥液性の機能を発現させるために、表面に微細な凹凸形状を形成させる方法が知られている。
【０００３】
ここで撥液性とは、基材表面上に接した液滴が基材表面から反発する特性であり、反発する力が大きいほど、基材表面と液滴との接触角が大きくなり、撥液性が高いとされている。
【０００４】
接触角とは、図１に示す通り、基材表面に液滴が付着した状態において、基材の接触面と液滴との界面によってつくられる角度である。液滴の接触角が９０度を超えていくほど撥液性が高くなり、液滴が付着しにくい表面となる。
【０００５】
基材表面を微細な凹凸形状とすることによる撥液性発現の基本原理は、凹形状内に空気が捕捉されて空気層が形成されることによる。
【０００６】
液滴と凹凸部とのマクロな界面は、液面と凹部上の空気との界面、液面と凸部上の固体との界面から構成される。カッシーとバクスターの理論では、液滴の接触角の大きさは、固体との界面の面積と、空気との界面の面積との割合に相関があり、空気との界面の面積比が大きくなれば接触角も大きくなる。この現象は、空気は完全に疎水性の物質であって、空気中に浮かんだ液滴は、球形になることからも確からしさが推察できる。
【０００７】
従来技術では、表面を凹凸形状とすることで、接触角を１２０度から１５０度程度まで高めることが可能であった。
【０００８】
特許文献１には、表面の撥水性が１５０度を超える凹凸形状が開示されている。表面に平均粒径１０ｎｍ〜５０００ｎｍの粒状シリカ化合物を敷き詰めることによって、凹凸形状を形成させるものである。
【０００９】
また、撥液性表面に付着した汚れを容易に取り除くという実使用上の観点から、凹凸形状の基材表面の樹脂にフッ素系成分を含有させて形成するものも提案されている（特許文献２）。この技術では、包装容器の最内層に適用することによって、内容物を残留させることなく、きれいに取り出すことができるとされている。
【先行技術文献】
【特許文献】
【００１０】
【特許文献１】特開２０１４−１５２３８９号公報
【特許文献２】特開２０１４−２１３９３７号公報
【発明の概要】
【発明が解決しようとする課題】
【００１１】
しかしながら、特許文献１に記載された技術は、凹凸形状の間隔が数十ナノメートルと狭く、かつ凸部の配置がランダムに形成されているため、凹部に入り込んだ汚れを物理的
に掻き取ることはできない。仮に、布巾等の拭取り用具を用いて強制的に拭取りを行ったとしても、表面の微粒子が摩擦によって簡単に剥離し、撥水性が著しく低下することになる。
【００１２】
また、特許文献２に記載された技術では、凹凸形状の寸法がマイクロメートルであるものの、想定用途が使い切りの消耗品を目的とするものであり、繰り返し使用される物品や耐久消費財として使用することは意図されていない。したがって、繰り返し使用や耐久消費財として使用した場合の課題、例えば、成形体の表面に汚れが付着した場合の清浄性の復旧や、拭取り清掃、あるいは耐久性等に対する記載はない。
【００１３】
本発明は、上記従来の課題を解決するもので、高い撥液性、特に水の接触角で１１０度以上の撥水性を付与して汚れの付着を抑え、かつ、付着した汚れの拭取り性を向上し得る成形体を提供することを目的とする。
【課題を解決するための手段】
【００１４】
上記従来の課題を解決するために、本発明の成形体は、隣接する突起部間の距離をＰ、隣接する前記突起部間の溝の底部から頂点までの突起部高さをＨ、前記底部から所定寸法上方位置における溝幅をＭ、及び前記突起部の頂点から所定寸法下方位置における底部と平行な仮想線が、突起部断面の輪郭線によって切り取る先端幅をＴとするとき、溝幅Ｍが１４μｍ≦Ｍ≦９０μｍ、アスペクト比Ｈ／Ｐが０．２≦Ｈ／Ｐ≦１．２であり、かつ先端幅Ｔが１μｍ≦Ｔ≦１１μｍとしたものである。
【００１５】
溝幅Ｍの寸法を規定することによって、溝に入り込んだ付着汚れを物理的に掻き取ることができ、突起部高さＨと突起部間距離Ｐとの比であるＨ／Ｐの値（以下アスペクト比）と、先端幅Ｔの寸法を適正値に規定することによって、高い撥液性を確保することができる。
【発明の効果】
【００１６】
本発明の成形体は、凹凸形状に付着した汚れを容易に拭取りことが可能となり、高い撥液性を維持することができる。
【図面の簡単な説明】
【００１７】
【図１】撥液性の指標である接触角の説明図
【図２】実施の形態１における成形体の断面図
【図３】（ａ）実施の形態１における突起部の断面図、（ｂ）実施の形態１における突起部の平面図
【図４】（ａ）実施の形態１における突起部の断面図、（ｂ）実施の形態１における突起部の円弧形状の断面図
【図５】（ａ）実施の形態１における先端が尖った場合の突起部の断面図、（ｂ）実施の形態１における先端が平坦な場合の突起部の断面図、（ｃ）実施の形態１における先端が円弧形状の場合の突起部の断面図
【図６】（ａ）実施の形態１における溝中央が曲面の場合の突起部の断面図、（ｂ）実施の形態１における溝縁が曲面の場合の突起部の断面図
【発明を実施するための形態】
【００１８】
本開示の一態様は、基材表面に規則的に配列された複数の突起部を有する成形体であって、前記配列された突起部の長手方向に垂直な断面における突起部において、隣接する突起部間の距離をＰ、隣接する前記突起部間の溝の底部から頂点までの突起部高さをＨ、前記底部から所定寸法上方位置における溝幅をＭ、及び前記突起部の頂点から所定寸法下方位置における底部と平行な仮想線が、突起部断面の輪郭線によって切り取る先端幅をＴと
するとき、溝幅Ｍが１４μｍ≦Ｍ≦９０μｍ、アスペクト比Ｈ／Ｐが０．２≦Ｈ／Ｐ≦１．２であり、かつ先端幅Ｔが１μｍ≦Ｔ≦１１μｍとするものである。
【００１９】
本態様によれば、溝幅を一定範囲内で大きくすることで拭取り性を改善し、アスペクト比を一定範囲内で大きく、かつ先端幅を一定範囲内で小さくすることで、高い撥液性を得ることができる。
【００２０】
上記態様において、突起部の頂点部は円弧形状であり、円弧の半径をＲとするとき、円弧の半径Ｒが０μｍ＜Ｒ≦６μｍとしてもよい。
【００２１】
本態様によれば、溝の拭取り性を向上させることができ、さらに高い撥液性を得ることができる。
【００２２】
上記態様において、突起部表面における液体の接触角が、１２０度以上かつ１３０度未満であってもよい。
【００２３】
本態様によれば、平面では付与できない撥液性を得ることができ、製品表面に凹凸形状を形成させたときに、防汚性の効果を得ることができ、かつ、製品に付着した汚れを容易に拭取ることができるため、長期間、製品性能を維持することができる。
【００２４】
上記態様において、溝幅Ｍが３０μｍ≦Ｍ≦５５μｍ、アスペクト比Ｈ／Ｐが０．２≦Ｈ／Ｐ≦１．２であり、かつ先端幅Ｔが１μｍ≦Ｔ≦８μｍとしてもよい。
【００２５】
本態様によれば、溝幅を一定範囲内で大きくすることで拭取り性を改善し、アスペクト比を一定範囲内で大きく、かつ先端幅を一定範囲内で小さくすることで、さらに高い撥水性を得ることができる。
【００２６】
本態様によれば、溝の拭取り性を向上させることができ、さらに高い撥液性を得ることができる。
【００２７】
上記態様において、円弧の半径Ｒが、０μｍ＜Ｒ≦４μｍとしてもよい。
【００２８】
本態様によれば、溝の拭取り性を向上させることができ、さらに高い撥液性を得ることができる。
【００２９】
上記態様において、突起部表面における液体の接触角が、１３０度以上かつ１４０度未満としてもよい。
【００３０】
本態様によれば、平面では付与できない高い撥液性を得ることができ、製品表面に凹凸形状を形成させたときに、高い防汚性の効果を得ることができ、かつ、製品に付着した汚れを容易に拭取ることができるため、長期間、製品性能を維持させることができる。
【００３１】
上記態様において、溝幅Ｍが３０μｍ≦Ｍ≦５５μｍ、アスペクト比Ｈ／Ｐが０．２≦Ｈ／Ｐ≦１．２であり、かつ先端幅Ｔが１μｍ≦Ｔ≦６μｍとしてもよい。
【００３２】
本態様によれば、溝幅を一定範囲内で大きくすることで拭取り性を改善し、アスペクト比を一定範囲内で大きく、かつ先端幅を一定範囲内でさらに小さくすることで、著しく高い撥水性を得ることができる。
【００３３】
上記態様において、円弧の半径Ｒが０μｍ＜Ｒ≦２μｍとしてもよい。
【００３４】
本態様によれば、溝の拭取り性を向上させることができ、著しく撥液性を得ることができる。
【００３５】
上記態様において、成形体の突起部表面における液体の接触角が、１４０度以上としてもよい。
【００３６】
本態様によれば、平面では付与できない高い撥液性を得ることができ、製品表面に形成した凹凸形状により液体の水切れ性の効果を得ることができる。また、製品に付着した汚れを容易に拭取ることができるため、長期間、高い製品性能を維持させることができる。
【００３７】
上記態様において、突起部高さＨが１２μｍ≦Ｈ≦３５μｍとしてもよい。
【００３８】
本態様によれば、突起部高さが一定以上となるため、空気層の保持が可能となって撥水性を確保でき、一方で突起部高さが一定以下となるため、物理的な拭取り性の確保を達成することができる。
【００３９】
上記態様において、溝幅Ｍを計測する底部からの上方位置が１μｍとしてもよい。
【００４０】
本態様によれば、堆積した汚れが目視で容易に判別できる基準を定めることで、目視による拭取り性を確保するための溝幅寸法を決定することが可能となる。
【００４１】
上記態様において、先端幅Ｔを計測する突起部の頂点からの下方位置が３μｍとしてもよい。
【００４２】
本態様によれば、液滴の凹部への沈み込みを考慮することができ、撥水性を確保するための面積比の設計寸法を適切に決定することができる。
【００４３】
以下、本発明の実施の形態について、図面を参照しながら説明する。なお、本実施の形態によって本発明が限定されるものではない。
【００４４】
（実施の形態１）
実施の形態１における成形体について、図２〜図６を用いて説明する。
【００４５】
図２は成形体の断面模式図、図３は成形体の突起部の断面模式図である。
【００４６】
図２において、成形体１の基材表面２に、規則的に平行に配列された複数個の突起部３が配置されている。隣接する突起部３間（凹部）には、溝が形成されている。
【００４７】
成形体１は、撥液性が求められる外装部品やフィルムを想定しているが、これに限定されるものではない。
【００４８】
成形体１の基材の材質としては、耐久的に形状を維持できるものであれば良く、ポリエチレン、ポリプロピレン、ポリスチレン、ポリカーボネート、ポリエチレンテレフタラート、ポリメチルメタクリレート、ポリアミド、塩化ビニル、ポリ乳酸、ポリエステル、ポリテトラフルオロエチレン、環状オレフィンなどの樹脂類、ガラス類、又は銅やステンレスなどの金属類等、特に指定するものではない。成形体１の基材の材質は、求められる外観品位、透明性、機械物性、及びコスト等を考慮して自由に選択できる。
【００４９】
また、求められる機械特性、熱特性、及び撥液性を付与するための無機や有機の添加剤
を含んでいてもよい。例えば、撥水剤、摺動性向上剤、酸化防止剤、難燃剤、紫外線吸収剤、光安定剤、金属不活性化剤、滑剤、帯電防止剤、防曇剤、核剤、抗菌剤、防カビ剤、発泡剤、安定剤、可塑剤、フィラー、補強材、繊維、又は顔料などであり、それらを複数種含有していてもよい。
【００５０】
成形体１は、凹凸表面と基材表面２が一体構造であっても良いが、製造方法や求められる撥液性に合わせて選定されるものであり、別の素材を組み合わせてもよい。
【００５１】
凹凸形状の溝に対して垂直に切断した断面寸法について、図３、図４を用いて説明する。
【００５２】
隣接する突起部３の頂点４間の距離をＰ、溝の底部から頂点４までの突起部高さをＨ、溝の底部から所定寸法上方位置、本実施の形態では、１μｍ上方位置における溝幅をＭ、突起部３の頂点４から所定寸法下方位置、本実施の形態では、３μｍ下方位置における底部側に下がった位置で、かつ底部と平行な仮想線によって切り取る先端幅をＴとする。
【００５３】
また、図４に示すように、突起部３の頂点４の形状を円弧で近似した場合、円弧の半径をＲとする。
【００５４】
図６（ａ）、（ｂ）に示すように、底部が曲面に形成された形状の場合、溝幅を正確に特定できないため、便宜上の措置として、溝幅Ｍを底部から１μｍ上方位置における幅寸法に設定している。
【００５５】
一方、先端幅Ｔを突起部３の頂点４から３μｍ下方位置における長さに設定しているのは、液滴が自重によって突起部３に沈み込み、液滴と固体平面と空気との三相界面の位置が頂点４から所定寸法下方位置、本実施の形態では、液体として、水を用いるため、約３μｍ下方位置になることに由来する。
【００５６】
突起部３の頂点４から約３μｍの先端は、液滴中に入り込むため、頂点４先端の形状（先端が尖っているか、或いは、平坦であるか等）は、撥液性に大きな影響を与えず、撥液性は、頂点４の先端幅、すなわち液滴と固体との界面面積に大きく影響する。したがって、頂点４から３μｍ下部を基準とし、先端幅（界面面積と正の相関）を規定した。
【００５７】
これらの寸法規定は、精度の高い理想的な形状を前提としているが、微視的において平滑面や曲面でなくてもよく、性能に影響を与えない程度の表面粗さや表面のうねり等は許容内とされるものとする。
【００５８】
また、突起部間距離Ｐ、突起部高さＨ、溝幅Ｍ、先端幅Ｔの寸法規定は、成形体１のどの断面部であっても一定であることが望ましいが、製造上避けられないヒケ、ソリ等による寸法のばらつきは許容内とされるものとする。
【００５９】
突起部３は、成形体１の一端から対向する他端までに渡って設けられていることが望ましい。しかし、突起部３は、成形体１の基材表面２の平面において、長手方向が短手方向に対して十分に長い長方形であればよい。例えば、図３（ｂ）に示すように、突起部３の仮想線を通る仮想平面における断面形状（平面形状）が、長方形であればよい。
【００６０】
ここで、突起部３の平面形状は、全て同一形状であっても、なくても良く、特に、長手方向においては、撥液性能が求められる基材表面の領域面の形状に応じて自由に設計できる。
【００６１】
また、突起部３の平面形状は、長手方向がほぼ直線からなっていることが望ましいが、製造上避けられない程度のばらつきは、許容されるものとする。短手方向の直線度については、性能には影響するものではなく、特に限定するものではない。
【００６２】
突起部３は、成形体１の基材表面２の全域に配置されている必要はなく、撥液性を求められる箇所にのみ限定的に配置されていてもよい。
【００６３】
基材表面２に微細な突起部３を形成する製造方法としては、後述するように、目的とする凹凸形状の反転構造を備えた金型（モールド）を用いて、基材表面２に凹凸形状を転写させる方法がある。このような方法では、突起部３の形成後に、密着したモールドと成形体１とを分離する（離型する）際の分離しやすさ（離型姓）が課題となる。しかし、突起部３の平面形状が長方形であれば、突起部３の高さＨが高い場合であっても、突起部３の側面に沿って、モールドが容易に外れる。つまり、溝構造とすることで離型性が向上することになる。
【００６４】
次に、成形体１の製造方法について説明する。
【００６５】
成形体１の基材表面２に凹凸形状を設ける製造方法は、特に限定されないが、規定した寸法で規則的に凹凸を配列させる方法として、転写方式が挙げられる。転写方式には、射出成形、熱プレス成形、ナノインプリント技術を利用した熱インプリント加工、光インプリント加工などがある。
【００６６】
射出成形や熱プレス成形等により成形体１の表面に凹凸を一体化して付与する方法や、インプリントにより基材とは別部材からなるフィルムに凹凸を付与しておき、凹凸フィルムを基材に貼付することにより成形体１とすることも可能である。
【００６７】
射出成形による製造方法とは、予め内表面に凹凸形状が施された型（モールド）に溶融樹脂を流し込んで、冷却し、モールド表面の凹凸形状を反転転写するものである。
【００６８】
熱プレス成形による製造方法では、モールドと樹脂とを加熱し、モールドを樹脂に押し当てることによって表面の凹凸形状を樹脂に転写するものである。特に、モールドが円柱形状のもので、円柱が回転しながら転写するものをエンボスロール加工という。
【００６９】
熱インプリント加工とは、基材にポリメタクリル酸メチルなどの熱可塑性樹脂を塗布し、ガラス転移温度以上に昇温してモールドを押し付けて形状を転写させるものである。光インプリント加工とは、基材に光硬化性樹脂を塗布し、モールドを押し付けてＵＶ照射することによって樹脂を硬化させ、形状を転写させるものである。
【００７０】
熱インプリント加工は、熱可塑性樹脂の選択性が広いという特長があるが、昇温および降温に時間を要するため、スループットが上がらないという問題がある。一方、光インプリント加工は、光硬化性樹脂の選択性の問題があるものの、一般に粘度が低いために転写性が良く、また紫外線を照射して硬化するためにスループットが高いという特長がある。
【００７１】
ここで、モールドは、ダイヤモンド切削などの機械加工や、レーザー加工、エッチング法、リソグラフィ法等の特殊加工によっても作製することができる。
【００７２】
以上のように構成された本実施の形態の成形体１について、以下その作用を説明する。
【００７３】
撥液性について、表面に突起部３を施すことで、基材表面と液滴との界面に多くの空気を含ませることができる。空気は、完全に疎水性の物質であることから、液滴は撥液性を
示すことになる。突起部３間の溝（凹部）に多くの空気を含ませるためには、溝幅Ｍを拡げる方法がある。
【００７４】
しかしながら、溝幅Ｍを一定以上に大きくすると、液滴が溝に落ち込み、固体との接触面積が増加することになって撥液性は低下する。
【００７５】
一方、溝幅Ｍを狭くすると、凹部に空気を保持することができ、また、接触面積の増加も抑えられるため、撥液性は高く維持することができる。
【００７６】
しかしながら、溝幅Ｍを狭くすると、溝に入り込んだ付着汚れを物理的に掻き出すことが困難となる。ここで、物理的な掻き出す手段としては、一般家庭で使われるお掃除用具を想定している。例えば、雑巾、布巾、ハンカチ、タオル、ティッシュペーパー、キッチンペーパー、トイレットペーパー等の繊維を原料とした拭き掃除製品である。
【００７７】
本出願人は、種々実験を繰り返し、鋭意検討を重ねた結果、溝幅Ｍを比較的大きな所定の範囲内で規定し、かつ、先端幅Ｔを比較的小さな所定の範囲内で規定することで、拭取りのし易さと撥液性性能とを両立可能であることを見出した。すなわち、溝幅Ｍを大きくすることで、溝に入り込んだ汚れを掻き出すことができ、一方、先端幅Ｔを小さくすることで、液滴との接触面積を小さくして撥液性を高めることができる。
【００７８】
以上のように、溝幅と突起部３の先端幅Ｔの寸法を規定することによって、高い撥液性を付与し、かつ拭取り性を向上させることが可能となる。
【００７９】
また、突起部３の先端部にさらに高い滑り性を付与するために、突起部３がコート層に覆われていてもよい（図示せず）。
【００８０】
コート層に用いられるコーティング剤は、表面自由エネルギーを制御するために塗布される。コーティング剤の材料については、特に限定されるものではなく、フッ素系、シリコーン系、ポリシラン系、アルキル系、アクリル系、又はシリカ系等を用いることができる。特に、摺動性を向上させるコーティング剤成分の官能基としてフッ化炭素基、シリコーン基、又は炭化水素基等を有するものを用いることができる。
【００８１】
フッ素系コーティング剤として、フルオロアルキル基、フルオロエーテル基等を含むもの、また、フッ素系シラン化合物や、膜強度を向上させるためにシロキサン結合を有していてもよい。フルオロエーテル基を含むことにより、さらに摩擦抵抗を低減することが可能である。
【００８２】
シリコーン系コーティング剤として、ポリシロキサンを骨格とし、側鎖にメチル基やフェニル基を有するものを用いてもよい。変性基を含んでいてもよい。
【００８３】
また、アルキルポリシラン、フッ化アルキルポリシラン等のポリシラン系、アルキル系、アクリル系、シリカ系、その他汎用的なコーティング剤を用いることができる。
【００８４】
コーティング剤を塗布する際、基材との密着性を向上させるため、例えばシリカ層や有機層等を形成するようなプライマーを用いてもよく、また前処理として基材にコロナ処理やプラズマ処理等の放電処理を行ってもよい。
【００８５】
コーティング剤の塗布方法は、ドライ、ウェット等、一般的に知られている方法で塗布可能である。
【００８６】
以上のように、汚れの原因となる液滴、求められる撥液性や耐久性、外観に合わせて、自由に選択することができる。
【００８７】
なお、本実施の形態に記載の寸法は、測定方法として、形状測定用のレーザー顕微鏡、及び走査型電子顕微鏡を用いて実測を行っている。測定による誤差は±０．１μｍ以内である。
【００８８】
以下、本実施の形態に係る突起部３間の距離Ｐ、突起部３の高さＨ、溝幅Ｍ、先端幅Ｔの寸法範囲の適正値について、実験によって導き出された結果について説明する。
【００８９】
（実験方法）
成形体１は、種々の寸法の凹凸形状を有する形状に形成し、射出成形によって作製した。
【００９０】
初めに、所望の寸法の凹凸形状を転写させるための金型を作製した。所望の寸法のダイヤモンドバイトを作製し、公知の切削加工によって真鍮製の平板に溝を形成させ、その上にニッケルメッキを施して金型とした。
【００９１】
次に、上記の金型を射出成形機のキャビティー側に設置した。樹脂は、ポリプロピレンを使用するが、これに限らない。ただし、同等の表面張力（または表面自由エネルギー）を有していることが望ましい。磨耗特性に影響する樹脂の硬さについては、ポリプロピレン程度の硬さが好ましく、デュロメーター硬さ（Ｄタイプ）では、６０から８０程度である。
【００９２】
適正な金型温度、成形条件の下、射出成形を実施し、７０×７０ｍｍ、厚み２ｍｍのプロピレン製の平板を得て、図５（ａ）、（ｂ）、（ｃ）、図６（ａ）、（ｂ）の実験サンプルとした。なお、成形条件（特に金型温度）を調整することによって、金型に対する転写性を変化させ、凹凸形状の寸法の種類を増やす操作を行った。
【００９３】
以上のように得られた凹凸形状の表面や断面をレーザー顕微鏡、又は走査型電子顕微鏡によって観察し、形状寸法を実測した結果を表１〜３に示す。
【００９４】
次に、作製した成形体１を用いた評価方法について説明する。
【００９５】
（評価方法）
撥液性は、水滴に対する接触角を測定し、その値により判定した。
【００９６】
接触角の測定には、協和界面科学株式会社の接触角計ＤＭ−５０１型を用い、液体として５μｌの蒸留水を使用した。
【００９７】
撥液性の評価は、接触角について、１２０度以上１３０度未満、１３０度以上１４０度未満、１４０度以上１５０度程度、のそれぞれについて満たしていれば、該当欄に「○」を記入した。
【００９８】
拭取り性は、凹凸表面に模擬汚れを付着させて、拭取り用具で物理的に拭取ることができるか否かにより判定した。模擬汚れとしては、目視判定しやすいよう、カーボンブラックと油を混合したものを用いた。拭取り用具は、繊維径が数μｍ〜数十μｍの市販のティッシュペー（例えば、商品名エリエール）を使用した。
【００９９】
拭取り性の評価手順としては、表面上に１００ｍｇの模擬汚れをのせて、凹部に入り込
ませるように全面に伸ばし、次に、四つ折りにしたティッシュペーパーによって、溝方向に拭取る。ティッシュペーパーが汚れた場合は、都度交換する。汚れの状態がこれ以上変化しないところまで継続する。
【０１００】
拭取り性の評価は、目視評価によって、拭取れる、もしくは残る場合でも、ごく薄く残る程度であれば「○」、汚れは残るが、拭取り前よりも明らかに汚れが薄くなっている場合は「△」、拭取れない、もしくは拭取れても、汚れ残りが目立つ場合は「×」とした。
【０１０１】
以下、実験結果について説明する。
【０１０２】
（結果１）
図５（ａ）、（ｂ）に示すような凹凸形状であって、突起部３の先端が尖っている場合の実験結果を表１に示す。
【０１０３】
【表１】
2019069546.tif 000003
【０１０４】
実験結果が示すように、突起部３の頂点４に近似する円弧の半径Ｒが１μｍ未満と小さいときは、溝幅Ｍが１２〜９０μｍ、アスペクト比Ｈ／Ｐが０．２〜１．２の範囲内で、１２０度以上１３０度未満の撥液性を得ることができる。これは、先端幅Ｔが１．０〜３．８μｍと狭く、水滴との接触面積が小さいためと考えられる。
【０１０５】
しかしながら、溝幅Ｍが１００μｍのとき（Ｎｏ．１−５）は、先端幅Ｔが１．２μｍと狭くても、１２０度の撥液性を得ることができない。溝幅Ｍが広がっているために、水滴が突起部３間の溝に落ち込んで空気層が減少し、突起部３側面との接触面積が増加するためと推測される。
【０１０６】
一方、溝幅Ｍが１２μｍのとき（Ｎｏ．１−１）は、拭取り性が「×」であった。溝幅Ｍが狭すぎたために、入り込んだ汚れを掻き出すことができなかったためと推測される。また、溝幅Ｍが１４μｍで、突起部高さＨが１２μｍ（Ｎｏ．１−２）、３５μｍ（Ｎｏ．１−３）のときは、拭取り性は「△」であった。突起部３の高さが障壁となって掻き出し難くなったためと推測される。
【０１０７】
しかしながら、溝幅Ｍが１４〜１００μｍであれば、程度の差はあるものの模擬汚れを拭取ることが可能であった。汚れを掻き出すための十分な幅が確保されていたためと推測される。
【０１０８】
以上より、溝幅Ｍは、１４μｍ≦Ｍ≦９０μｍ、アスペクト比Ｈ／Ｐは、０．２≦Ｈ／Ｐ≦１．２であり、かつ、突起部３の先端幅Ｔは、１．０μｍ≦Ｔ≦３．８μｍのとき、
１２０度以上１３０度未満の撥液性と、汚れの拭取り性を両立することができる。
【０１０９】
（結果２）
図５（ｂ）、（ｃ）、図６（ｂ）に示すような凹凸形状であって、突起部３の頂点４に近似する円弧の半径Ｒの寸法が、１μｍより大きい場合の実験結果を表２に示す。
【０１１０】
【表２】
2019069546.tif 000004
【０１１１】
実験結果が示すように、溝幅Ｍが１４〜９０μｍ、アスペクト比Ｈ／Ｐが０．２〜１．２、先端幅Ｔが４．４〜１１．０μｍの範囲内で、１２０度以上１３０度未満の撥水性を得ることができる。先端幅を狭く規定することによって、水滴との接触面積を小さくしたためと推測される。
【０１１２】
しかしながら、先端幅Ｔが１１．７μｍ（Ｎｏ．２−１７）、１１．９μｍ（Ｎｏ．２−１８）のときは、１２０度以上の撥水性を得ることはできない。これは、先端が太くなりすぎてしまい、表面との接触面積が増加するためと推測される。
【０１１３】
一方、溝幅Ｍが１４〜９０μｍの範囲内では、「△」はあるももの、汚れを拭取ることは可能であった。突起部３の先端が尖っていないため、拭取り抵抗が小さくなって、拭取り操作を容易にし、汚れを掻き出すための溝幅が確保されていたためと推測される。
【０１１４】
以上より、溝幅Ｍが１４μｍ≦Ｍ≦９０μｍ、アスペクト比Ｈ／Ｐが０．２≦Ｈ／Ｐ≦１．２であり、かつ先端幅Ｔが４．４μｍ≦Ｔ≦１１．０μｍのときは、１２０度以上１３０度未満の撥液性と、拭取り性とを両立することができる。
【０１１５】
上記の結果１及び２より、溝幅Ｍが１４μｍ≦Ｍ≦９０μｍ、アスペクト比Ｈ／Ｐが０
．２≦Ｈ／Ｐ≦１．２であり、かつ先端幅Ｔが１μｍ≦Ｔ≦１１μｍ（または、突起部３の頂点４に近似する円弧の半径Ｒが０μｍ＜Ｒ≦６μｍ）のとき、１２０度以上１３０度未満の撥液性と、汚れの拭取り性を両立することが可能となる。
【０１１６】
次に、表１及び表２に示す結果によって導かれた撥液性が１３０度以上１４０度未満である場合の寸法範囲について考察する。
【０１１７】
溝幅Ｍが１４μｍ≦Ｍ≦５５μｍ、アスペクト比Ｈ／Ｐが０．２≦Ｈ／Ｐ≦１．２であり、かつ先端幅Ｔが１．０μｍ≦Ｔ≦８．０μｍ（または、突起部３の頂点４に近似する円弧の半径Ｒが０μｍ＜Ｒ≦４μｍ）のとき、１３０度以上１４０度未満の撥液性と、拭取り性とを両立することができる。溝幅Ｍが５８μｍのとき（Ｎｏ．２−１０、２−１３）は、撥液性として１３０度を得ることができない。先端幅Ｔは、８．０μｍ、７．７μｍと狭いものの、先端の半径Ｒが大きくなっているため、頂点４における水滴との接触面積が増加したためと推測される。
【０１１８】
最後に、表１及び表２に示す結果によって導かれた撥液性が１４０度以上１５０度未満である場合の寸法範囲について考察する。
【０１１９】
溝幅Ｍが１４μｍ≦Ｍ≦５５μｍ、アスペクト比Ｈ／Ｐが０．２≦Ｈ／Ｐ≦１．２であり、かつ先端幅Ｔが１．０μｍ≦Ｔ≦６．０μｍ（または、突起部３の頂点４に近似する円弧の半径Ｒが０μｍ＜Ｒ≦２μｍ）のときは、１４０度以上の高い撥液性と、汚れの拭取り性を両立することができる。溝幅Ｍが５８μｍのとき（Ｎｏ．２−３、２−６）は、撥液性として１４０度を得ることができない。先端幅Ｔは、それぞれ６．０μｍ、４．５μｍと狭いものの、溝幅Ｍが大きくなっているため、水滴の落ち込みが発生し、突起部３の側面での水滴との接触面積が増加したためと推測される。
【産業上の利用可能性】
【０１２０】
以上のように、本発明にかかる成形体は、凹凸平面に付着した汚れの拭取り性を向上させることができるので、包装材の内面や、液切り性が求められる注ぎ口やキャップ部品、掃除機、冷蔵庫、エアコン、洗濯機、温水洗浄便座、電子レンジ、炊飯器などの家電製品を含む耐久消費財、または、自動車や内装および外装の建材に適用できる。
【符号の説明】
【０１２１】
１  成形体
２  基材表面
３  突起部
４  頂点
【図１】
2019069546.tif 000005
【図２】
2019069546.tif 000006
【図３】
2019069546.tif 000007
【図４】
2019069546.tif 000008
【図５】
2019069546.tif 000009
【図６】
2019069546.tif 000010